【手続補正書】
【提出日】平成19年9月26日(2007.9.26)
【手続補正１】
【補正対象書類名】明細書
【補正対象項目名】００２２
【補正方法】変更
【補正の内容】
【００２２】
特に好ましい干渉顔料は、以下の層配列を有する。
基体混合物＋Ｆｅ3Ｏ4（Ａ）＋ＳｉＯ2（Ｂ）
基体混合物＋Ｆｅ3Ｏ4（Ａ）＋ＳｉＯ2（Ｂ）＋Ａｌ2Ｏ3（Ｂ）
基体混合物＋Ｆｅ3Ｏ4（Ａ）＋ＳｉＯ2（Ｂ）＋Ｆｅ3Ｏ4（Ｃ）
基体混合物＋Ｆｅ3Ｏ4（Ａ）＋ＳｉＯ2（Ｂ）＋Ａｌ2Ｏ3（Ｂ）＋Ｆｅ3Ｏ4（Ｃ）
基体混合物＋Ｆｅ3Ｏ4（Ａ）＋Ａｌ2Ｏ3（Ｂ）
基体混合物＋Ｆｅ3Ｏ4（Ａ）＋Ａｌ2Ｏ3（Ｂ）＋ＳｉＯ2（Ｂ）
基体混合物＋Ｆｅ3Ｏ4（Ａ）＋Ａｌ2Ｏ3（Ｂ）＋Ｆｅ3Ｏ4（Ｃ）
基体混合物＋Ｆｅ3Ｏ4（Ａ）＋Ａｌ2Ｏ3（Ｂ）＋ＳｉＯ2（Ｂ）＋Ｆｅ3Ｏ4（Ｃ）
【手続補正２】
【補正対象書類名】明細書
【補正対象項目名】００２３
【補正方法】変更
【補正の内容】
【００２３】
規定可能な基体混合物中の吸収および干渉の組合せにより、調整可能な色構成を有する黒色の光沢干渉顔料が得られる。ａ値およびｂ値の規定された調整により、金色、緑色、赤色または青色の色合いを有する黒色干渉顔料を得ることが可能になる。
【手続補正３】
【補正対象書類名】明細書
【補正対象項目名】００３２
【補正方法】変更
【補正の内容】
【００３２】
本発明による顔料はもちろん、さらに化粧品原材料および任意のタイプの助剤と配合物中で混ぜ合わせることができる。これらとしては、とりわけオイル、脂肪、ワックス、皮膜形成剤、防腐剤、ならびに、一般に技術的特性を決定する助剤、たとえば、増粘剤やレオロジー調整剤、などがある。増粘剤やレオロジー調整剤は、たとえば、ベントナイト、ヘクトライト、二酸化ケイ素、ケイ酸Ｃａ、ゼラチン、高分子量炭水化物および／または界面活性助剤等である。
【手続補正４】
【補正対象書類名】明細書
【補正対象項目名】００３７
【補正方法】変更
【補正の内容】
【００３７】
本発明はさらにまた、塗料、印刷インク、防犯印刷インク、表面塗装、粉体塗装、プラスチック、セラミック材料、ガラスなどの配合物中に、化粧用配合物中に、紙およびプラスチックのレーザマーキング用ドーパントとして、ならびに顔料組成物および乾燥調製物の調製のために、顔料を使用することに関する。
【手続補正５】
【補正対象書類名】明細書
【補正対象項目名】００３８
【補正方法】変更
【補正の内容】
【００３８】
以下の実施例は、本発明を詳細に説明することを意図するが、これに限定するものではない。
【手続補正６】
【補正対象書類名】明細書
【補正対象項目名】００３９
【補正方法】変更
【補正の内容】
【００３９】
実施例１
雲母＋Ｆｅ3Ｏ4＋ＳｉＯ2＋Ａｌ2Ｏ3
ステップ１．１
４２ｇのＳ雲母（１０〜１３０μｍ）および１８ｇのＦ雲母（１〜１５μｍ）を、１．０ｌの脱イオン水に懸濁させ、激しく攪拌しながら８０℃に加熱する。雲母懸濁液を１０％硫酸を用いてｐＨ＝２．８に調整した。４６．０５ｇの硫酸鉄（ＩＩ）および５０３．４９ｇの塩化鉄（ＩＩＩ）溶液（ｗFe＝１５％）をこの懸濁液中に計量しながら供給し、この間水酸化ナトリウム溶液（３２％）を用いてｐＨを一定に保持する。被膜操作中に色測定を実施する。色相角度が５６°〜５９°に達するとすぐに塩化鉄（ＩＩＩ）溶液の計量しながらの供給を中止する。懸濁液を８０℃でさらに６０分間攪拌し、水酸化ナトリウム溶液（ｗ＝３２％）を用いてｐＨをｐＨ＝７に調整する。続いて２６６．５２ｇのナトリウム水ガラス溶液（１３３．２６ｇのナトリウム水ガラス（ｗsio2＝２７％）および１３３．２６ｇの脱イオン水から調製された）を計量しながら供給し、この間１０％塩酸を用いてｐＨをｐＨ＝７．０の一定値に保持する。沈殿溶液を添加した後、混合物をさらに３０分間攪拌する。最後に、９６．６４ｇの硫酸アルミニウム塩溶液（７２．４８ｇの脱イオン水に２４．１６ｇの硫酸アルミニウム７水和物を溶かして調製した）を計量しながら供給し、この間３２％水酸化ナトリウム溶液を用いてｐＨを一定に保持する。懸濁液を８０℃で３０分間攪拌する。後処理として、顔料をろ過して分け、脱イオン水で洗浄し、１１０℃で乾燥し、形成用ガス雰囲気下（８％のＨ2／９２％のＮ2）５７５℃で３０分間か焼する。
【手続補正７】
【補正対象書類名】明細書
【補正対象項目名】００４０
【補正方法】変更
【補正の内容】
【００４０】
非常に濃い黒色光沢および以下の色値を有する干渉顔料が得られた（Ｍｉｎｏｌｔａ  ＣＲ  ３００色彩計）。
Ｌ値：        ３０→３２
ａ値：          ０→１
ｂ値：        −２→−４
Ｃ値（彩度）：  ２→４
【手続補正８】
【補正対象書類名】明細書
【補正対象項目名】００４１
【補正方法】変更
【補正の内容】
【００４１】
実施例２
雲母＋Ｆｅ3Ｏ4＋ＳｉＯ2＋Ｆｅ3Ｏ4
５０ｇのＮ雲母（１０〜６０μｍ）および５０ｇのＦ雲母（１〜１５μｍ）を、１．２ｌの脱イオン水に懸濁させ、激しく攪拌しながら８０℃に加熱する。雲母懸濁液を１０％塩酸を用いてｐＨ＝３．２に調整した。６１２．２ｇの脱イオン水を加えて希釈した、１５３．０５ｇの塩化鉄（ＩＩＩ）溶液（ｗFe＝１５％）をこの懸濁液中に計量しながら供給し、この間水酸化ナトリウム溶液（３２％）を用いてｐＨを一定に保持する。被膜操作中に色測定を実施する。懸濁液を８０℃でさらに３０分間攪拌し、水酸化ナトリウム溶液（ｗ＝３２％）を用いてｐＨをｐＨ＝７．０に調整する。続いて２９０ｇのナトリウム水ガラス溶液（１４５ｇのナトリウム水ガラス（ｗsio2＝２７％）および１４５ｇの脱イオン水から調製された）を計量しながら供給し、この間１０％塩酸を用いてｐＨをｐＨ＝７．０の一定値に保持する。沈殿溶液を添加した後、混合物をさらに３０分間攪拌する。最後に、６５．４０ｇの塩化鉄（ＩＩＩ）溶液（ｗFe＝１５％）をｐＨ３．２で計量しながら供給し、この間３２％水酸化ナトリウム溶液を用いてｐＨを一定に保持する。懸濁液を８０℃で３０分間攪拌し、ＮａＯＨ（３２％）を用いてｐＨ７．０に調整する。後処理として、顔料をろ過して分け、脱イオン水で洗浄し、１１０℃で乾燥し、形成用ガス雰囲気下（８％のＨ2／９２％のＮ2）５７５℃で３０分間か焼する。
【手続補正９】
【補正対象書類名】明細書
【補正対象項目名】００４２
【補正方法】変更
【補正の内容】
【００４２】
非常に濃い黒色光沢および以下の色値を有する干渉顔料が得られた（Ｍｉｎｏｌｔａ  ＣＲ  ３００色彩計）。
Ｌ値：        ３６→３８
ａ値：        −１→０
ｂ値：        −９→−６
Ｃ値（彩度）：  ９→６
【手続補正１０】
【補正対象書類名】明細書
【補正対象項目名】００４３
【補正方法】変更
【補正の内容】
【００４３】
使用実施例
実施例Ａ：クリームマスカラ（Ｏ／Ｗ）
相Ａ：      １５％    実施例２からの干渉顔料
相Ｂ：        ８％    ステアリン酸（１）
６％    みつろう（１）
４％    カルナバろう（２）
３％    Ｅｕｔａｎｏｌ（３）
２％    Ａｒｌａｃｅｌ  ８３  Ｖ（４）
０．１％    プロピルパラベン（１）
０．５％    酢酸トコフェロール（１）
相Ｃ：５０．８４％    水
２．３％    トリエタノールアミン（１）
８％    セラック（５）
０．２５％    メチルパラベン（１）
０．０１％    ビオチン（１）
調製：
相Ｂの成分すべてを一緒に約８０℃で融解し、すべてのものが融解するまで攪拌する。相Ａの干渉顔料を攪拌する。相Ｃのセラックを水中に溶解し、７５℃に温める。相Ｃの残りの成分を加え、溶解する。７５℃で相Ｃを相Ａ／Ｂに攪拌しながら徐々に加え、２分間ホモジナイズする。塊を攪拌しながら室温に冷却する。
供給先：
（１）Ｍｅｒｃｋ  ＫＧａＡ
（２）Ｋａｈｌ  ＆  Ｃｏ
（３）Ｃｏｇｎｉｓ  ＧｍｂＨ
（４）Ｕｎｉｑｅｍａ
（５）Ｐａｒｏｘｉｔｅ  Ｌｔｄ．
【手続補正１１】
【補正対象書類名】明細書
【補正対象項目名】００４４
【補正方法】変更
【補正の内容】
【００４４】
実施例Ｂ：アイライナー
相Ａ：  ２０％          実施例１からの干渉顔料
２％          Ｒｏｎａｓｐｈｅｒｅ（登録商標）（１）
０．４％          Ｃａｒｐｏｂｏｌ  ＥＤＴ  ２００１（２）
十分量          クエン酸（１）
６０％仕上げ    水
相Ｂ：４．０％          グリセロール、無水（１）
０．９％          トリエタノールアミン（１）
２．０％          Ｌｕｖｉｓｋｏｌ  ＶＡ  ６４粉末（３）
１．０％          Ｇｅｒｍａｂｅｎ  ＩＩ（４）
９．７％          水
調製：
干渉顔料およびＲｏｎａｓｐｈｅｒｅ（登録商標）を相Ａの水中に分散させる。粘度を低下させるために数滴のクエン酸を加えて酸性化し、攪拌しながらＣａｒｐｏｂｏｌ  ＥＤＴ中に分散させる。完全に溶解した後、あらかじめ溶解した相Ｂ中に徐々に混ぜ、ｐＨを７．０〜７．５に調整する。
供給先：
（１）Ｍｅｒｃｋ  ＫＧａＡ
（２）Ｎｏｖｅｏｎ
（３）ＢＡＳＦ  ＡＧ
（４）ＩＳＰ  Ｇｌｏｂａｌ  Ｔｅｃｈｎｏｌｏｇｉｅｓ
【手続補正１２】
【補正対象書類名】明細書
【補正対象項目名】００４５
【補正方法】削除
【補正の内容】